(57)【要約】【課題】今まで防ぐことが困難であった２−３０Ｊのエネルギーを持ったアイスピックなどの鋭利なものに対して手を保護する柔軟で使用しやすい突刺抵抗手袋である。【解決手段】図１の手の平側と図２の手の甲側の片側または両側で、外層（Ａ）および内層（Ｂ）の間ケプラー２００ｄの平織りの積層を３枚以上を入れる。アラミドの平織り糸経密度および糸緯密度は１インチ当たり７５本以上にする。図１の手の平側と図２の手の甲側の片側または両側で、外層（Ａ）および内層（Ｂ）の間ケプラー３００ｄの平織りの積層を４枚以上を入れる。アラミドの平織り糸経密度および糸緯密度は１インチ当たり６５本以上にする。【選択図】図１
2011038231.tif 000002
【特許請求の範囲】
【請求項１】
本発明は図１、図２、図３で示す外層（Ａ）と内層（Ｂ）との間に複数枚の高強度繊維積層シート（Ｃ）を構成した突刺抵抗手袋。
【請求項２】
高強度繊維積層シート（Ｃ）は３００デニール以下の繊維が使用されており１インチ当たりの経糸密度および緯糸密度が５５本以上である突刺し抵抗手袋。
【請求項３】
高強度繊維積層シート（Ｃ）は３枚以上の積層枚数で構成されている突刺抵抗手袋。
【請求項４】
上記の高強度繊維がアラミド繊維である突刺し抵抗手袋。
【請求項５】
上記の高強度繊維がポリ・パラフェニレンベンゾビスオキサゾール繊維である突刺し抵抗手袋。
【請求項６】
上記の高強度繊維が高強力ポリアリレート繊維である突刺し抵抗手袋。
【請求項７】
上記の高強度繊維が超強度ポリエチレン繊維である突刺し抵抗手袋。
【請求項８】
上記積層シート（Ｃ）は手の平部（図１）と手の甲部（図２）の１方向のみまたは全体である両方向に構成した、請求項１−７による突刺し抵抗手袋。
【発明の詳細な説明】
【技術分野】
【０００１】本発明は、今まで防ぐことが困難であった２−３０Ｊのエネルギーを持ったアイスピックなどの鋭利なものに対して手を保護する突刺抵抗手袋で有り、その用途は犯罪に対する防護用だけでなく注射針、釘、カッター、鳥獣類の歯、爬虫類の牙などにも突刺し抵抗性が優れ、しかも柔軟な装着感があり運用性が高い突刺し抵抗手袋に関する。
【背景技術】
【０００２】鋭利な突起物に対して手を保護する突刺し抵抗手袋として、豚や牛などの皮革を使用した手袋が一般に流通しているが、２−３０Ｊのエネルギーを持った鋭利なアイスピックなどには突刺しに対する抵抗が不十分である。また従来の強化繊維をニット編みしたものでは目が粗く突刺しに対する防御力がない。
【発明が解決しようとする課題】
【０００３】２−３０Ｊのエネルギーに対する突刺抵抗を高めるためには、金属では柔軟性がなく手袋としての利用は困難であった。また従来の高強度合成繊維を利用することでは積層枚数や厚みを増やすことになり手袋としてのフィット感や運用性が得ることが難しかった。
薄くて柔らかい高強度合成繊維を高密度に織り上げ、それを複数枚積層させることにより、柔軟で作業性の高い突刺し抵抗手袋が開発できる。
【発明の概要】
【課題を解決するための手段】
【０００４】本発明は、上記の課題を解決するために、下記の１−２に示す条件で、本発明の示す図１、図２、図３に示す構成の手袋になります。
１．突刺抵抗手袋の高強度繊維の織条件は以下になります。
（イ）  高強度繊維は引張り弾性率が４５０ｃＮ／デシテックス以上で、引張り強度が１２ｃＮ／デシテックス以上が望ましい。
（ロ）  ３００デニール以下の高強度繊維糸を使用した平織り生地が望ましい。
（ハ）  密度は糸経密度および糸緯密度方向とも１インチあたり５５本以上が望ましい。
（ニ）  生地の織り方法は平織りが望ましい。
（ホ）  上記平織り生地を３層以上積層して使用が望ましい。
２．高強度繊維として素材として下記が望ましい。
１）デュポン社  ケプラー  ２００デニール  ３００デニール
２）帝人社  テクノーラ  １１０デシテックス  ２２０  デシテックス
３）東洋紡  ザイロン  ２７３デシテックス  ２７８デシテックス
４）クラレ社  ベクトラン  ３００デシテックス  以下
５）超高強度ポリエチレン  ３００デニール以下
６）その他のアラミド繊維  ３００デニール以下
【発明の評価方法】
【０００５】高強度繊維織物を、手袋の大きさを考慮した１００ｍｍｘ１００ｍｍにカットして３−１２枚に積層した試験サンプルに、突刺試験を行う。
１）高強度繊維はデュポン社  ケプラー  ２００デニールおよび３００デニールを使用
２）ケプラー２００デニールは平織り糸経密度および糸緯密度は１インチ当たり７５本
３）ケプラー３００デニールは平織り糸経密度および糸緯密度は１インチ当たり６５本
４）生地積層枚数は、３枚、４枚、５枚、６枚、８枚、９枚、１０枚、１２枚で試験
突刺抵抗試験  米国司法省規格であるＮＩＪ−１１５．００の防護服用の突刺し抵抗試験に従った試験条件で、米国司法省の指定試験機関である、ＨＰ  Ｗｈｉｔｅ研究所で行った。  試験は重（ＤＲＯＰ  ＭＡＳＳ）  １９００ｇ±２０ｇにＪｏｈｎ  Ｍ．Ｄｅａｎ，Ｉｎｃ社のスパイク刃（アイスピック）１６ｇを取り付け１００ｍｍｘ１００ｍｍの試験サンプルに、スパイク刃のついたＤＲＯＰ  ＭＡＳＳを所定の高さから垂直自由落下させて試験サンプルの貫通長を測定します。測定装置では高さとＤＲＯＰ  ＭＡＳＳの試験サンプルへの到達時間から、とスパイク刃のついたＤＲＯＰ  ＭＡＳＳの質量から衝撃エネルギーが算出されます。
【表１】
2011038231.tif 000003
【発明の効果】
【０００６】表１のテスト結果ら、ケプラー２００デニールでは３枚の積層でも、２Ｊおよびお３Ｊの衝撃試験に２ｍｍの貫通結果からある程度の突刺し抵抗がある結果が得られた。またケプラー２００ｄの７枚の積層では、ＮＩＪ−１１５．００の規格であるレベル１のＥ１（２４Ｊ）での衝撃テストでは２ｍｍの貫通であり、人の力で突かれた場合も致命傷に至らない。またケプラー２００デニールの９枚の積層および３００デニールの６層の積層では２４Ｊのエネルギーで０貫通を記録した。また２００デニールの１０枚の積層では３６Ｊのエネルギーで０貫通であり防刃ベストの規格であるレベル１のＥ１（２４Ｊ）の７ｍｍ以内Ｅ２（３６Ｊ）の２０ｍｍ以内も大きく満たし鋭利な物に対する突刺し抵抗があることがわかる。２００デニールの７枚の積層でも生地厚さが１．２ｍｍ、３００デニールの６枚の積層で生地厚さが１．４ｍｍでありなおかつ柔軟性もあり突刺し抵抗手袋として十分利用できる。上記試験結果は、本発明の技術的方向性を具体化した試験例であり、高強度繊維の種類、織密度、積層枚数など限定するものではなく、本発明の特許請求の範囲内において各種の変更点を加えるものとする。
【図面の簡単な説明】
【０００７】
【図１】手の平側の外層（Ａ）と内層（Ｂ）との間には複数枚の積層シート（Ｃ）を構成する。積層シート（Ｃ）は、高強度繊維を使用し、３００デニール以下の平織りであり１インチ当たり５５本以上の密度を有する。
【図２】手の甲側の外層（Ａ）と内層（Ｂ）との間には複数枚の積層シート（Ｃ）を構成する。積層シート（４）は、高強度繊維を使用し、３００デニール以下の平織りであり１インチ当たり５５本以上の密度を有する。
【図３】外層（Ａ）と内層（Ｂ）との間には複数枚の積層シート（Ｃ）を構成する。積層シート（４）は、高強度繊維を使用し、３００デニール以下の平織りであり１インチ当たり５５本以上の密度を有する。
【発明を実施するための最良の形態】
【０００８】本発明の実施形態を図面に基づき説明します。
図１および図２で示す突刺抵抗性手袋は、皮革、合成革、各種生地からなる外層（Ａ）と皮革、合成革、各種生地からなる内層（Ｂ）の間に３枚以上の積層シート（Ｃ）で構成されす。（Ｃ）は高強度繊維で、図１の平の手側および図２の手の甲側の両方もしくはどちら片方でも構成されます。
【実施例１】
【０００９】図１の手の平側と図２の手の甲側の両方で、皮革を外層（Ａ）および内層（Ｃ）として使用する。積層シート（Ｃ）にケプラー２００の平織りを３枚積層する。
【実施例２】図１の手の平側と図２の手の甲側の両方で、皮革を外層（Ａ）および内層（Ｃ）として使用する。積層シート（Ｃ）にケプラー２００の平織りを６枚積層する。
【実施例３】図１の手の平側において、皮革を外層（Ａ）および内層（Ｃ）として使用する。
図１の手の平側において積層シート（Ｃ）にケプラー２００の平織りを９枚積層する。
図２の手の甲側において、皮革を外層（Ａ）および内層（Ｃ）として使用する。
図２の手の甲側において積層シート（Ｃ）にケプラー２００の平織りを６枚積層する。
【実施例４】図１の手の平側で、皮革を外層（Ａ）および内層（Ｃ）として使用する。積層シート（Ｃ）ケプラー２００の平織りを９枚積層する。
【実施例５】図１の手の平側で、皮革を外層（Ａ）および内層（Ｃ）として使用する。積層シート（Ｃ）ケプラー２００の平織りを１０枚積層する。
【実施例６】図１の手の平側で、皮革を外層（Ａ）および内層（Ｃ）として使用する。積層シート（Ｃ）ケプラー３００の平織りを４枚積層する。
【実施例７】図１の手の平側で、皮革を外層（Ａ）および内層（Ｃ）として使用する。積層シート（Ｃ）ケプラー３００の平織りを６枚積層する。
【実施例８】図１の手の平側において、皮革を外層（Ａ）および内層（Ｃ）として使用する。
図１の手の平側において積層シート（Ｃ）にケプラー３００の平織りを６枚積層する。
図２の手の甲側において、皮革を外層（Ａ）および内層（Ｃ）として使用する。
図２の手の甲側において積層シート（Ｃ）にケプラー３００の平織りを４枚積層する。
【産業上の利用可能性】
【００１０】本発明は、突刺抵抗手袋は、今まで防ぐことが困難であった２−３０Ｊのエネルギーを持ったアイスピックなどの鋭利なものに対して手を保護する突刺し抵抗手袋で有り、柔軟であることから、その用途は犯罪に対する警備および防護用だけでなく注射針、釘、カッター、鳥獣類の歯、爬虫類の牙などにも突刺し抵抗性が優れ、運用性ができる。
【符号の説明】
【００１１】Ａ  外層
Ｂ  内層
Ｃ  積層シート
【図１】
2011038231.tif 000004
【図２】
2011038231.tif 000005
【図３】
2011038231.tif 000006